СПОСОБ НАНЕСЕНИЯ ШЛИКЕРА МЕТАЛЛОКЕРАМИЧЕСКОГО ПОКРЫТИЯ НА ВНУТРЕННЮЮ ПОВЕРХНОСТЬ СТАРТОРА ТУРБИНЫ

1. Способ нанесения шликера металлокерамического покрытия на внутреннюю поверхность статора турбины, включающего корпус, выполненный в виде полусферы, сопловой аппарат с лопатками, входной патрубок и втулку, основанный на заливке шликера во внутреннюю полость статора турбины, характеризующийся тем, что перед заливкой шликера герметизируют статор турбины со стороны соплового аппарата и осевого отверстия во втулке, а заливку осуществляют через входной патрубок, который устанавливают в верхнее вертикальное положение, объемом, достаточным для полного погружения лопаток соплового аппарата в шликер, после этого герметизируют входной патрубок, а затем поворачивают статор турбины вокруг собственной оси на угол, при котором входной патрубок будет находиться в нижнем положении, далее статор турбины поворачивают по часовой стрелке вокруг оси, перпендикулярной собственной, на угол наклона к горизонту, при котором не произойдет вытекание шликера из статора турбины при разгерметизации входного патрубка и соплового аппарата, затем для слива шликера поворачивают статор турбины вокруг указанной оси против часовой стрелки на угол наклона собственной оси ниже горизонта, при котором осуществляют окончательный слив шликера из статора турбины, причем после слива шликера статор турбины вращают вокруг собственной оси при ее горизонтальном положении до исчезновения водного блеска шликерного слоя.
2. Способ по п.1, отличающийся тем, что поворачивают статор турбины вокруг горизонтально расположенной собственной оси на 180±15° вперед спинками лопаток, далее поворачивают статор турбины вокруг оси, перпендикулярной собственной в сторону, противоположную расположению входного патрубка до угла наклона собственной оси к горизонту, равного 100±20°, после этого осуществляют слив шликера через открытый входной патрубок, наклоняя статор турбины до положения собственной оси на 30±15° ниже горизонтального.
3. Способ по п.1, отличающийся тем, что статор турбины поворачивают вокруг собственной оси со скоростью 2-3 об/мин, а вокруг оси, перпендикулярной собственной, со скоростью 1-1,5 об/мин.